"式I、IIおよびIII:式中、R1およびR2は、互いに独立して、水素、ハロゲン、好ましくは塩素または臭素、C1~C8-アルキル、C5~C6-シクロアルキル、C6~C10-アリール、好ましくはフェニル、およびC7~C12-アラルキル、好ましくはフェニル-C1~C4-アルキル、特にベンジルを表し、mは、4~7の整数であって、好ましくは4または5であり、R3およびR4は、互いに独立して、水素またはC1~C6-アルキルを表し、そしてXは、炭素を表し、ただし、式Iまたは式IIIにおいて、繰り返し単位1個につき、少なくとも1個のX原子において、R3およびR4は、同時に、アルキルを表し、Zは、炭素原子6個~30個を有する芳香族基であって、芳香族核を1個以上含有していてもよく、置換されていてもよく、そして、脂肪族基または式I中の脂環式基とは異なる脂環式基またはブリッジ型架橋のつなぎとしてのヘテロ原子を含有していてよく、p、q、rおよびsは、1~15の自然数を表し、そして、脂環式ビスフェノール単位:脂肪族ビスフェノール単位のモル比は、1:10~10:1であるで表されるビスクロロ炭酸エステルの混合物。Zが、以下の基:式中、Meは、メチル基を表すに相当する請求項1記載の混合物。環式コ-オリゴカーボネートの製造のための請求項1または2記載のビスクロロ炭酸エステルの混合物の使用。線形の統計的なコポリカーボネートlinearerstatistischerCopolycarbonatelinearstatisticalcopolycarbonatesの製造のための請求項1または2記載のビスクロロ炭酸エステルの混合物の使用。ビスフェノール1,1-ビスヒドロキシフェニル-3,3,5-トリメチルシクロヘキサンTMCビスフェノールは、高いガラス温度glasstemperatureのポリカーボネートを生成する。より低いガラス温度のポリカーボネートは、そのより優れた作業性のために、しばしば必要とされている。好適な化合物は、例えば、他のビスフェノールとのコポリマーである。一般に、TMCビスフェノールのビスクロロ炭酸エステル前駆体オリゴマー前駆体1;V1を別のビスクロロ炭酸エステル前駆体オリゴマー前駆体2;V2と反応前に混合することは可能である。しかし、それから、ビスフェノールモノマーV1およびV2の統計的な連続物がその後の反応で得られず、その代わりに、前駆体1と前駆体2のブロックが形成される。このため、それ自体がTMCビスフェノールと他のビスフェノールから統計的に構成されるビス炭酸エステル前駆体オリゴマーを調製することが望ましい。本発明は、式I、IIおよびIIIのビスクロロ炭酸エステルの混合物を提供する。本発明は、式I、IIおよびIIIのビスクロロ炭酸エステルの混合物を提供する。従って、本発明は、式I、IIおよびIIIのビスクロロ炭酸エステルの混合物を提供する。式中、R1およびR2は、互いに独立して、水素、ハロゲン、好ましくは塩素または臭素、C1~C8-アルキル、C5~C6-シクロアルキル、C6~C10-アリール、好ましくはフェニル、およびC7~C12-アラルキル、好ましくはフェニル-C1~C4-アルキル、特にベンジルを表し、mは、4~7の整数であって、好ましくは4または5であり、R3およびR4は、互いに独立して、水素またはC1~C6-アルキルを表し、そしてXは、炭素を表し、ただし、上記の式IまたはIIIにおいて、繰り返し単位1個につき、少なくとも1個のX原子において、R3およびR4が、同時に、アルキルを表し、Zは、炭素原子6個~30個を有する芳香族基であって、芳香族核を1個以上含有していてもよく、置換されていてもよく、そして、脂肪族基または式I中の脂環式基とは異なる脂環式基またはブリッジ型架橋のつなぎとしてのヘテロ原子を含有していてよく、p、q、rおよびsは、1~15の自然数を表し、そして、脂環式ビスフェノール単位:脂肪族ビスフェノール単位のモル比は、1:10~10:1である。Zは、好ましくは、以下のものである。式中、Meは、メチル基である。ビスクロロ炭酸エステルの混合物は、好ましくは、式IV:式Vのビスフェノールのモル比1:10~10:1の混合物に、水と有機溶媒、好ましくは塩化メチレンから成る2相系において、-5°C~40°Cでホスゲンを導入することにより調製される。水相のpHは、アルカリ金属水酸化物もしくはアルカリ土類水酸化物を添加するかまたはそれを先に供給することにより、1~13、好ましくは2~9に維持する。式中、X、R1、R2、R3、R4およびmは、式Iに関して示した意味を表す。好ましくは、分子IV1個につき1~2個のX原子、特に、唯一1個のX原子におけるR3およびR4は、同時に、アルキルを表す。好ましいアルキル基は、メチルである。ジフェニル置換されたC原子C-1に対してα位のX原子は、好ましくは、ジアルキル置換されていないが、C-1に対してβ位では、アルキル2置換が好ましい。脂環式基中の環に炭素原子を5個および6個有するジヒドロキシジフェニルシクロアルカン式IV中、mが、4または5であるものが好ましく、例えば、下記の式IVa~式IVcのジフェノールである。ここで、1,1-ビス4-ヒドロキシフェニル-3,3,5-トリメチルシクロヘキサン式IVaにおいてR1およびR2がHを表すものが特に好ましい。ポリカーボネートは、式Iのジフェノールから独国特許出願第P3832396.6号に従って生成されてよい。繰り返し単位には、式IVのジフェノールに加えて、他のジフェノール、例えば、式Vで表されるものが使用される。前記式Vで表される好適なジフェノールは、式中、Zが、炭素数6~30の芳香族基でかつ芳香族核を1個以上含有していてもよく、置換されていてもよく、なおかつ、式Iに対応するものとは別の脂肪族基もしくは脂環式基、またはブリッジ型架橋のつなぎとしてヘテロ原子を含有していてよいものである。式Vのジフェノールの例は、ヒドロキノン、レゾルシノール、ジヒドロキシジフェニル、ビスヒドロキシフェニルアルカン、ビスヒドロキシフェニルシクロアルカン、ビスヒドロキシフェニルスルフィド、ビスヒドロキシフェニルエーテル、ビスヒドロキシフェニルケトン、ビスヒドロキシフェニルスルホン、ビスヒドロキシフェニルスルホキシド、α,α’-ビスヒドロキシフェニルジイソプロピルベンゼン、並びに、これらの環-アルキル化および環-ハロゲン化された化合物である。好ましいジフェノールは、α,α’-ビスヒドロキシフェニル-m-ジイソプロピルベンゼン、α,α’-ビスヒドロキシフェニル-p-ジイソプロピルベンゼンおよび2,2-ビス4-ヒドロキシフェニルプロパンであり、α,α’-ビスヒドロキシフェニル-m-ジイソプロピルベンゼンおよび2,2-ビス4-ヒドロキシフェニルプロパンが特に好ましい。前記ジフェノールおよびそれ以外の好適なジフェノールは、例えば、研究論文:エイチシュネルH.Schnell著、ケミストリーアンドフィジックスオブポリカーボネーツChemistryandPhysicsofPolycarbonates、インターサイエンスパブリッシャーズ、ニューヨーク、1964年に開示されている。ビスフェノール類Vとそれ以外のビスフェノール類の混合物も当然、コ-ビスフェノールcobisphenolsとして使用してよい。これに関し、他の好ましいビスフェノールの例は、以下のものである。4,4’-ジヒドロキシジフェニル、2,4-ビス4-ヒドロキシフェニル-2-メチルブタン、1,1-ビス4-ヒドロキシフェニルシクロヘキサン、α,α’-ビスヒドロキシフェニル-p-ジイソプロピルベンゼン、2,2-ビス3-メチル-4-ヒドロキシフェニルプロパン、2,2-ビス3-クロロ-4-ヒドロキシフェニルプロパン、ビス3,5-ジメチル-4-ヒドロキシフェニルメタン、2,2-ビス3,5-ジメチル-4-ヒドロキシフェニルプロパン、ビス3,5-ジメチル-4,4-ヒドロキシフェニルスルホン、2,4-ビス3,4-ジメチル-4-ヒドロキシフェニル-2-メチルブタン、1,1-ビス3,5-ジメチル-4-ヒドロキシフェニルシクロヘキサン、2,2-ビス3,5-ジクロロ-4-ヒドロキシフェニルプロパンおよび2,2-ビス3,5-ジブロモ-4-ヒドロキシフェニルプロパン。式IVのビスフェノールとして使用される化合物は、好ましくは、1,1-ビスヒドロキシフェニル-3,3,5-トリメチルシクロヘキサンまたは1,1-ビスヒドロキシフェニル-3-メチルシクロヘキサンであり、特に好ましくは、1,1-ビスヒドロキシフェニル-3,3,5-トリメチルシクロヘキサンである。式Vのビスフェノールとして使用される化合物は、好ましくは、2,2-ビスヒドロキシフェニルプロパンBPA、1,1-ビスヒドロキシフェニルエタン、または2,2-ビスヒドロキシフェニルブタンであり、特に好ましくは、2,2-ビスヒドロキシフェニルプロパンである。本発明は、環式コ-オリゴカーボネートの製造のための本発明のビスクロロ炭酸エステルの混合物の使用も提供する。環式コ-オリゴカーボネートの合成は、塩化メチレン中のビスクロロ炭酸エステルと、3~15モルの有機アミン、好ましくはトリエチルアミンとの混合物の溶液を、塩化メチレンと水との2相混合物に同時に添加することによって行われる。その間、水相のpH値は、アルカリ金属水酸化物もしくはアルカリ土類水酸化物を添加または先に供給することによって、7~13、好ましくは9~11に維持され、そして温度は、0°C~40°C、好ましくは30°C~40°Cである。必要に応じて、10モルまでの他のビスフェノール類を更に使用する。本発明は、線形の統計的なコポリカーボネートの製造のための本発明のビスクロロ炭酸エステルの混合物の使用も提供する。本発明のビスクロロ炭酸エステルから生成される高分子ポリカーボネートは、任意に他のビスクロロ炭酸エステルと組み合わせて、ポリカーボネート製造のための公知の方法により、好ましくは相界面法により生成されてよいエイチシュネル著、ケミストリーアンドフィジックスオブポリカーボネーツ、ポリマーレヴューズ、第IX巻、33頁以降、インターサイエンスパブリッシャーズ、1964年を参照のこと。線形の統計的なコポリカーボネートlinearen,statistischenCopolycarbonatelinearstatisticalcopolycarbonatesの合成は、例えば、ビスクロロ炭酸エステルの混合物の塩化メチレン溶液を、水に溶解された無機塩基、好ましくはアルカリ金属水酸化物と、pH7~13および0°C~40°Cの温度において、有機アミン、好ましくはトリエチルアミンもしくはN-エチルピペリジン0.01~2モルの存在下、場合により式IVおよび式Vのビスフェノール類を0~80モルおよびモノフェノール類を0~7モル添加して、2相反応により行われる。通常使用される濃度の一官能価の化合物は、それ自体公知のポリカーボネートの分子量制御のための連鎖停止剤として使用される。好適な化合物は、例えば、フェノール、tert-ブチルフェノールまたは他のアルキル置換フェノールである。特に、少量の式VIのフェノールが分子量を制御するのに適している。式中、Rは、分岐したC8-および/またはC9-アルキル基を表す。アルキル基R中、CH3プロトンの割合は、好ましくは47~89であり、CH-およびCH2プロトンの割合は、好ましくは53~11である。同様に、好ましくは、Rは、OH基に対してo-および/またはp-位にあり、特に好ましくは、オルト体の割合の上限は20である。連鎖停止剤は、一般に、用いられるジフェノールに対して0.5~10モル、好ましくは1.5~8モルの量で使用される。得られるコポリカーボネートは、ブロック型構造でも交互構造でもない。得られるコポリカーボネートは、統計的に構成されるstatistischaufgebautbuiltupstatistically。以下の実施例により、本発明をより詳細に説明する。実施例実施例1本発明のビスクロロ炭酸エステル混合物の調製ホスゲン300gを、TMCビスフェノール155g0.5モル、BPA114g0.5モルおよび塩化メチル1.2Lから成る混合物に0°Cで150分間かけて導入した。同時に、25NaOHを添加して、混合物のpH値を2~5にした。このために、約1LのNaOHを要した。ホスゲンの導入後、pH値を8~9に調節して、溶液がホスゲンを含まなくなるまで窒素を通過させた。相分離した後、有機相を1NHClで洗浄し、その後、水で洗浄して硫酸ナトリウムで乾燥させて、蒸発させた。収率は、285gであり、加水分解性塩素の含量は14.5であった。非オリゴマー化ビスクロロ炭酸エステルの混合物は理論上、加水分解性の塩素を18.0含有している。従って、p、q、rおよびsが1を越えるオリゴクロロ炭酸エステル部分が含まれている。実施例2環式オリゴカーボネートの調製使用例塩化メチレン200mL、水7mL、9.75モルのNaOH水溶液2mLおよびトリエチルアミン2.4mLを40°Cで1リットルフラスコに同時に入れて、激しく撹拌しながら、実施例1のビスクロロ炭酸エステル混合物78.8gの塩化メチレン溶液200mL、0.75モルのNaOH水溶液59mLおよびトリエチルアミンの10塩化メチレン溶液25mLを28分間かけて導入した。ビスクロロ炭酸エステルの溶液の導入は、液面下で行った。相分離した後、生成物を1NHClで洗浄し、水で3回洗浄して、有機相を蒸発させた。60.2gの物質が得られた。これは、HPLCによれば、約80程度の環式化合物から構成されていた。実施例3線形のポリカーボネートlinearenPolycarbonatslinearpolycarbonateの調製使用例実施例1のビスクロロ炭酸エステル39.4g、45NaOH62g、p-tert-ブチルフェノール0.53gおよび塩化メチレン400gをフラスコに入れ、N-エチルピペリジン0.1gをそこへ添加し、次いで、混合物を1時間撹拌した。混合物は、HClで酸性化し、有機相を分離して、真空乾燥オーブンで蒸発させた。相対溶液粘度25°Cにおいて塩化メチレン中0.51.29およびガラス温度199°Cのポリカーボネート30gが得られた。"